(57)【要約】【課題】鉛シート１の連続圧延の初期の段階で小圧下率の圧延を行って表層部の結晶組織のみをより微細化することにより、深層部の強度を高い状態で維持し格子形状の変形を防止して長寿命化ができる鉛蓄電池の極板集電体の製造方法を提供する。【解決手段】鉛等のスラブ鋳造体の鋳造鉛シート１ａを多段の圧延ロールで段階的に圧延する鉛蓄電池の極板集電体の製造方法において、圧延鉛シート１ｂが元のスラブ鋳造体のシート厚に対して５０％の厚さに圧延されるまでに、１組の小径圧延ロール３、３によって３％以下の小圧下率で圧延を行う圧延工程を２段階以上含む構成とする。【選択図】図１
2006294296.tif 000002
【特許請求の範囲】
【請求項１】
鉛又は鉛合金からなるスラブ鋳造体の鉛シートを多段の圧延ロールで段階的に圧延する鉛蓄電池の極板集電体の製造方法において、
鉛シートが元のスラブ鋳造体のシート厚に対して５０％の厚さに圧延されるまでに、１組の圧延ロールによって３％以下の圧下率で圧延を行う圧延工程を２段階以上含むことを特徴とする鉛蓄電池の極板集電体の製造方法。
【請求項２】
前記３％以下の圧下率で圧延を行う少なくとも１段階の圧延工程で用いる１組の圧延ロールの直径φが、当該段の圧延の直前の鉛シートのシート厚ｄに対して
０．５ｄ≦φ≦５ｄ
の範囲内であることを特徴とする請求項１に記載の鉛蓄電池の極板集電体の製造方法。
【発明の詳細な説明】
【技術分野】
【０００１】
本発明は、鉛蓄電池の極板の格子状の集電体をエキスパンド方式により作製するために用いる鉛シートの製造方法であって、鉛又は鉛合金からなるスラブ鋳造体の鉛シートを多段の圧延ロールで段階的に圧延する鉛蓄電池の極板集電体の製造方法に関するものである。
【背景技術】
【０００２】
鉛蓄電池の極板は、鉛又は鉛合金からなる格子状の集電体のマス目に活物質を充填したものである。この集電体は、鉛又は鉛合金を鋳造によって直接格子状に形成する他に、鉛又は鉛合金からなる鉛シートをエキスパンド方式によって格子状に展開して作製する方法がある。また、このエキスパンド方式には、ダイスカッタの上下運動によって鉛シートの両端部から順に各マス目に展開するレシプロ方式や、円板カッタの回転によって鉛シートに形成した千鳥状のスリットを両側から引き広げることによりマス目に展開するロータリ方式等がある。そして、近年では、ライン上で連続的に製造することにより生産性を向上させることができるエキスパンド方式によって集電体を作製することが多くなっている。
【０００３】
上記エキスパンド方式による集電体の作製に用いる鉛シートの製造には、圧延ロールによる連続圧延方式が用いられるのが通常である。一般的な金属シートの作製方法としては、連続鋳造によるものや、押し出し方式、圧延方式等が挙げられるが、特に圧延ロールによる連続圧延は、生産性が高いので、鉄鋼関係のみならず非鉄金属の分野でも多く利用されているからである。
【０００４】
圧延ロールによる連続圧延方式によって鉛シートを製造する方法を図４に基づいて説明する。連続鋳造によって作製した鉛又は鉛合金のスラブ鋳造体の鋳造鉛シート１ａは、多段に配置された一対の大径圧延ロール２、２の間を連続的に通すことにより、所定のシート厚の圧延鉛シート１ｂに圧延される。ここで、元のスラブ鋳造体の鋳造鉛シート１ａは、集電体の材料となる所定のシート厚を有する圧延鉛シート１ｂに対して１０倍以上のシート厚となるものを用いることにより生産性を高めるのが一般的である。
【０００５】
また、従来は各段の大径圧延ロール２、２の圧下率を一定にして、圧延前後のスピード調整を容易にし、応力や発熱のバランスが崩れやすくなるのを防ぐようにしていた。各段の圧下率は、当該段の大径圧延ロール２、２による圧延直前の鉛シート１のシート厚をｄ１とし、圧延直後の鉛シート１のシート厚をｄ２とした場合に、（ｄ１−ｄ２）×１００／ｄ１で示されるものである。しかも、これら各段の大径圧延ロール２、２は、圧延を行う鉛シート１のシート厚の２０倍以上の直径を有する圧延ロールを使用し、３０％程度の比較的大きな圧下率で圧延を行っていた。これは、直径が大きい大径圧延ロール２、２を使用して圧延を行った場合、厚さ方向に対してほぼ均等な歪みを与えて結晶組織を均一に潰すことができるので、図５に示すように、圧延鉛シート１ｂの結晶組織を厚さ方向の全体にわたって均等に微細化することができるからである。なお、図４では、図面を見やすくするために、大径圧延ロール２、２の直径に比べて鉛シート１の厚さを実際よりも拡大して示している。
【０００６】
ここで、鋳造方式によって直接作製した集電体は、結晶組織が大きいままであるため、部分的に大きな結晶粒界が生じやすくなる。従って、この集電体を正極板に使用した鉛蓄電池を作製して使用すると、この大きな結晶粒界に沿って局所的に深く腐食が進行するために、格子の桟の破断等が生じて劣化が生じやすくなる。しかしながら、上記のように結晶組織を均等に微細化した鉛シートを用いてエキスパンド方式により集電体を作製すると、結晶粒界も細分化されるために、局所的に大きな腐食が進行するようなことはなくなる。
【０００７】
また、直接シート厚の薄いスラブ鋳造体を作製して、これを圧延することなくエキスパンド方式により格子状に加工すると、結晶組織が大きく脆いために、スラブ鋳造体が展開加工等に耐えられず、格子の桟が破断するおそれが生じやすくなる。しかしながら、上記のように圧延工程によって結晶組織を均等に微細化した鉛シートを用いた場合には、この圧延による加工歪みによって強度が向上するため、エキスパンド方式による展開加工等にも充分に耐え得るようになる。
【０００８】
ところが、このように結晶組織を均等に微細化した鉛シートを用いて作製した集電体は、全体的に細分化された結晶粒界での腐食が徐々に進行するので、この全体的な腐食量は多くなる。しかも、元のスラブ鋳造体の１／１０以下のシート厚まで大きく圧延した鉛シートを用いるので、結晶組織が微細になりすぎ、時間の経過や高温下での時効が進行しすぎて早期に過時効に至り、かえって強度が低下することも多かった。従って、従来のエキスパンド方式による鉛蓄電池の極板集電体の製造方法では、この集電体の格子形状が変形することにより極板から活物質が脱落したり対極板との短絡を生じて寿命が短縮されるという問題が生じていた。即ち、この集電体は、細分化された結晶粒界が腐食により表面側から徐々に酸化されて体積の大きい二酸化鉛に変化するので、集電体そのものが膨張するだけでなく、桟の長さ方向にも引張応力が加わる。しかも、結晶組織の微細化により過時効による強度低下が進行するので、鉛蓄電池の使用に伴い集電体の腐食がある程度以上進むと、桟の伸び等に負けて格子形状を維持することができなくなり、マス目が広がって集電体自体も拡張したり反り等の変形を生じるようになる。従って、この集電体の格子のマス目に充填された活物質が剥がれて脱落したり、極板の拡張や湾曲によって対極板やこの対極板のストラップに接触して短絡を生じることになる。
【発明の開示】
【発明が解決しようとする課題】
【０００９】
本発明は、鉛シートの連続圧延の初期の段階で小圧下率の圧延を行って表層部の結晶組織のみをより微細化することにより、深層部の強度を高い状態で維持し格子形状の変形を防止して長寿命化が可能な鉛蓄電池の極板集電体の製造方法を提供しようとするものである。
【課題を解決するための手段】
【００１０】
請求項１の発明は、鉛又は鉛合金からなるスラブ鋳造体の鉛シートを多段の圧延ロールで段階的に圧延する鉛蓄電池の極板集電体の製造方法において、鉛シートが元のスラブ鋳造体のシート厚に対して５０％の厚さに圧延されるまでに、１組の圧延ロールによって３％以下の圧下率で圧延を行う圧延工程を２段階以上含むことを特徴とする。
【００１１】
請求項２の発明は、前記３％以下の圧下率で圧延を行う少なくとも１段階の圧延工程で用いる１組の圧延ロールの直径φが、当該段の圧延の直前の鉛シートのシート厚ｄに対して０．５ｄ≦φ≦５ｄの範囲内であることを特徴とする。
【発明の効果】
【００１２】
請求項１の発明によれば、スラブ鋳造体が連続圧延の初期の段階で２段階以上にわたって３％以下の小圧下率の圧延を受けるので、通常の３０％前後の圧下率に比べて、圧延による歪みを表層部に集中させることが可能になり、その結果、表層部の結晶の潰れが深層部よりも大きくなって結晶組織が微細化する。しかも、事前にこの小圧下率による圧延を行うと、その後に従来通りの大圧下率の圧延を行っても、表層部と深層部の結晶組織が均一になることはなく、既に結晶の潰れが大きくなった表層部の結晶組織の微細化が深層部よりもさらに促進される。そして、深層部の結晶組織が表層部ほど微細化されていない鉛シートは、この深層部での過時効による強度低下が生じ難くなる。従って、この鉛シートをエキスパンド方式により格子状の集電体に加工して鉛蓄電池として使用すると、この集電体の表層部からの腐食が進行するが、深層部の強度が高い状態を維持するので、この腐食によって格子の桟等が長さ方向等に膨張しようとするのを阻止することができ、集電体の変形を防止することができるようになる。
【００１３】
請求項２の発明によれば、鉛シートの圧延直前のシート厚に対して十分に小径の圧延ロールを用いて圧延を行うので、同じ圧延率であれば大径の圧延ロールに比べて局所的な圧下が行われることになり、深層部よりも表層部にのみさらに歪みを集中させることができ、この深層部と表層部の結晶組織の微細化の程度の違いを大きくすることができるようになる。
【発明を実施するための最良の形態】
【００１４】
以下、本発明の最良の実施形態について図１〜図３を参照して説明する。
【００１５】
本実施形態の鉛蓄電池の極板集電体の製造方法は、図１に示すように、連続鋳造によって作製した鉛又は鉛合金のスラブ鋳造体の鋳造鉛シート１ａを、まず１０段にわたって配置された一対の小径圧延ロール３、３の間を連続的に通し、次に多段に配置された一対の大径圧延ロール２、２の間を連続的に通すことにより、所定のシート厚を有する圧延鉛シート１ｂを得る。
【００１６】
大径圧延ロール２、２は、従来例と同様の圧延ロールであり、直径が当該段の圧延の直前の鉛シート１のシート厚の２０倍以上の大径の圧延ロールである。また、各段の大径圧延ロール２、２も、従来例と同様に、３０％程度の比較的大きな圧下率に設定され、１０段の小径圧延ロール３、３による圧下率も含めて、トータル圧下率が従来例と同じになるような段数が配置されている。なお、各段の大径圧延ロール２、２の圧下率も、従来例と同様に、圧延前後のスピード調整等のために、一定値に設定することが好ましい。また、図１では、図面を見やすくするために、これら大径圧延ロール２、２や小径圧延ロール３、３の直径に比べて鉛シート１の厚さを実際よりも拡大して示しているので、これら直径と厚さの比率を正確に表していない。
【００１７】
小径圧延ロール３、３は、直径φが当該段の圧延の直前の鉛シート１のシート厚ｄに対して０．５ｄ≦φ≦５ｄの範囲内の小径の圧延ロールである。即ち、第１段目の小径圧延ロール３、３の直径φは、スラブ鋳造体の鋳造鉛シート１ａのシート厚ｄに対して０．５ｄ≦φ≦５ｄの範囲内となり、第２段目の小径圧延ロール３、３の直径φは、この第１段目の小径圧延ロール３、３で圧延された圧延鉛シート１ｂのシート厚ｄに対して０．５ｄ≦φ≦５ｄの範囲内となる。そして、各段の小径圧延ロール３、３の直径φは、例えば全てが２ｄとなるように少しずつ径の異なるものを用いてもよい。ただし、本実施形態では、１０段の小径圧延ロール３、３の直径φが全て共通となるようにして、圧延直前の鉛シート１のシート厚ｄに対する直径φの比率がこの範囲内で変化するようにしている。
【００１８】
上記１０段の小径圧延ロール３、３は、各段の小径圧延ロール３、３による圧下率を３％以下の小圧下率としている。このときの各段の小径圧延ロール３、３による圧下率は、圧延前後のスピード調整等のために、３％以下の一定値とすることが好ましい。従って、例えば各段の小径圧延ロール３、３による圧下率を全て３％とした場合には、１０段の圧延工程によるトータル圧下率は約２６．３％（＝１−（１−０．０３）１０）となる。なお、以降では、説明を簡単にするために、各段の圧下率を全て３％にすると、１０段でのトータル圧下率は３０％（＝３％×１０）になるものとする。
【００１９】
なお、本実施形態では、小径圧延ロール３、３による圧延工程を１０段としたが、２段以上であれば、この段数には限定されない。ただし、小径圧延ロール３、３による２段以上の圧延が行われた後の圧延鉛シート１ｂのシート厚は、元のスラブ鋳造体の鋳造鉛シート１ａのシート厚に対して５０％未満となってはならない。従って、本実施形態では、元の鋳造鉛シート１ａ（シート厚は１００％）の最初から小径圧延ロール３、３による圧延を開始するので、これらの小径圧延ロール３、３の圧下率を例えば全て３％とすると、段数は１６段（トータル圧下率は４８％）までに制限され、１７段（トータル圧下率は５１％）以上とすることはできない。ただし、実際のトータル圧下率はもう少し小さくなるので、この段数も実際よりは少なく制限されるように説明している。
【００２０】
また、本実施形態では、小径圧延ロール３、３による圧延工程を元の鋳造鉛シート１ａ（シート厚は１００％）の最初から開始したが、小径圧延ロール３、３による圧延が行われた後の圧延鉛シート１ｂのシート厚が元の鋳造鉛シート１ａのシート厚に対して５０％以上であれば、先に他の圧延ロールによる圧延を行ってもよい。例えば１０段の小径圧延ロール３、３によるトータル圧下率が３０％であるとすると、先に大径圧延ロール２、２による圧下率２０％の圧延を行った後に、これら１０段の小径圧延ロール３、３による圧延を行うようにしてもよい。ここまでのトータル圧下率が５０％となるからである。なお、実際のトータル圧下率が５０％以下であればよいので、先の大径圧延ロール２、２による圧下率は、もう少し大きくてもよい。
【００２１】
ここで、例えば各小径圧延ロール３、３による圧下率を３％とすると、１０段の小径圧延ロール３、３のトータル圧下率は３０％となり、この後に圧下率３０％の大径圧延ロール２、２を２段配置すると、全圧延工程でのトータル圧下率は９０％となり、元の鋳造鉛シート１ａのシート厚の１０％の厚さの圧延鉛シート１ｂを得ることができる。また、小径圧延ロール３、３による圧下率を小さくしたり段数を減少させた場合には、大径圧延ロール２、２の段数を増やしたり圧下率を調整すればよい。なお、小径圧延ロール３、３による圧下率と、大径圧延ロール２、２による圧下率は相違することになる。しかしながら、各小径圧延ロール３、３の圧下率を一定値とし、各大径圧延ロール２、２の圧下率も一定値としておけば、圧下率が相違するのはこれら圧延工程の間のみとなるので、スピード調整等も比較的容易となり、大きな障害となることはない。
【００２２】
上記実施形態の製造方法によれば、スラブ鋳造体の鋳造鉛シート１ａが連続圧延の初期の段階で小径圧延ロール３、３による小圧下率の圧延を２段階以上にわたって受ける。このような小圧下率による圧延は、加工歪みが圧延鉛シート１ｂの表層部にのみ集中し、深層部に比べてこの表層部の結晶の潰れが大きくなって結晶組織も微細化する。また、小径圧延ロール３、３は、鉛シート１のシート厚に対して十分に小径の圧延ロールであるため、同じ圧下率であれば、大径の圧延ロールに比べて、鉛シート１を局所的に圧下するので、加工歪みをより一層表層部にのみ集中させることができる。しかも、このように事前に小圧下率による圧延を行われると、表層部の結晶だけが潰れて結晶組織が微細化されるので、その後、従来通りの大圧下率の圧延を行っても、この圧延による結晶組織の微細化は深層部よりも表層部の方が促進され、この表層部と深層部の結晶組織が均一になることはない。従って、これら小径圧延ロール３、３と大径圧延ロール２、２によって連続圧延された圧延鉛シート１ｂは、図２に示すように、厚さ方向に沿って結晶組織が不均一となり、表層部Ｓでは結晶組織が極めて微細化されるが、深層部Ｄの結晶組織は緩やかに微細化されることになる。
【００２３】
なお、小径圧延ロール３、３の小圧下率による圧延によって加工歪みが圧延鉛シート１ｂの表層部にのみ集中すると、この表面部のみが深層部とは無関係に幅方向、長さ方向に不釣り合いに延伸するおそれが生じる。また、既に大きな圧下率で圧延された圧延鉛シート１ｂに小径圧延ロール３、３で小圧下率の圧延を行っても、加工歪みを十分に表層部だけに集中させることができない。このため、小径圧延ロール３、３によるトータル圧下率は、連続圧延工程の初期の段階であって最大でも５０％までに限定される。
【００２４】
上記のように加工歪みが不均一に与えられるため、表層部と深層部の結晶組織で微細化の程度が異なっているが、この圧延鉛シート１ｂは、従来品と同様にエキスパンド方式による展開加工等にも十分に耐えることができる。ところが、このように表層部に対して微細化の程度が緩やかである深層部は、表層部に比べて過時効による強度低下が生じ難くなるため、長期間にわたって高い強度を維持することができる。従って、集電体に加工して鉛蓄電池として使用することにより、この集電体の腐食が進行し格子の桟等が長さ方向等に膨張しようとしても、深層部の高い強度によってこの膨張が阻止されて、集電体の変形を防止することができるようになる。そして、この集電体の変形が防止されることにより、極板から活物質が脱落するのを防いだり、対極板との短絡が生じるのを防ぐため、電池の長寿命化ができる。
【００２５】
なお、上記実施形態では、小径圧延ロール３、３を大径圧延ロール２、２と同様に圧延方向に沿って多段に配置した場合を示したが、図３に示すように、極めて大きな径のロールの円周上に配置して、多段の圧延を高速で連続的に行うプラネタリーミル４として圧延を行うようにしてもよい。ただし、プラネタリーミル４は、通常は１パスのトータル圧下率を９５〜９９％等の極めて大きな値に設定して使用されるが、ここでは各小径圧延ロール３による圧下率が３％以下の小圧下率となるように設定する必要がある。
【実施例】
【００２６】
以下、実施例を従来例や参考例と比較しつつ詳細に説明する。
【００２７】
なお、これら従来例と実施例と参考例では、いずれも圧延前のスラブ鋳造体として、Ｐｂ−０．０６質量％Ｃａ−１．３質量％Ｓｎ合金からなる１０ｍｍ厚の鋳造鉛シート１ａを使用した。また、連続圧延によって所定シート厚に圧延した圧延鉛シート１ｂは、ロータリ方式によって格子状の集電体に加工し、展開時に破断が発生した割合を調べた。さらに、このようにして作製した集電体は、活物質を充填、熟成、乾燥して正極板とし、この正極板を、常法によって作製した負極板と微孔性のポリエチレンを主体としたセパレータと組み合わせてエレメントとすると共に、所定比重、所定量の希硫酸を注入し化成を行うことにより自動車用の鉛蓄電池（５５Ｄ２３形）を作製した。そして、これらの鉛蓄電池を使用して、高温での腐食（サイクル）試験（ＪＩＳ軽負荷寿命試験）を行い、３０００サイクル終了時における極板の最大の伸び量を調査した。
【００２８】
〔比較例１〕
大径圧延ロール２、２のみを用いて各段の圧下率を３０％とした連続圧延による圧延鉛シート１ｂの製造方法を従来例１とし、この最初の段の圧下率３０％の圧延工程を、小径圧延ロール３、３を用いた１〜１０％の圧下率による複数段の圧延工程（トータル圧下率はいずれも３０％）に変更した製造方法を実施例１〜３と参考例１〜２としたときの展開時の破断率と腐食試験後の極板伸びの調査結果を表１に示す。
【００２９】
【表１】
2006294296.tif 000003
【００３０】
この表１によれば、圧下率が１〜３％の実施例１〜３の場合には、腐食試験後の極板伸びが、従来例１を１００としたときに対して、６３〜６８の小さな割合となり、この極板の伸びを十分に防止できることが確認できた。しかしながら、圧下率が５〜１０％の参考例１〜２の場合には、腐食試験後の極板伸びが９０〜９７の割合となり、従来例と大差なかった。この結果、小圧下率は、３％以下の圧下率にする必要があることが分かった。
【００３１】
なお、展開時の破断率については、実施例１〜３だけでなく、参考例１〜２の場合にも、従来例１を１００としたときに対して、１００〜１０２の割合となり、従来と大差なく十分に展開加工に耐えうることが確認できた。また、「圧下開始シート厚」の項は、「圧下率×段数」の項で示した小圧下率の圧延を繰り返す工程を開始する際の鉛シート１のシート厚が、元の鋳造鉛シート１ａのシート厚に対して何％の割合であるかを示すものであり、表１では、この割合が全て１００％であることから、この鋳造鉛シート１ａに対して最初の段から小圧下を開始していることを表している。
【００３２】
〔比較例２〕
上記実施例３では、連続圧延の最初の段から３％×１０段の小圧下率の圧延工程を開始した場合を示したが、元の鋳造鉛シート１ａをまず９０〜４０％まで、大径圧延ロール２、２によりできるだけ大きな圧下率と少ない段数で圧延した後に、この３％×１０段の小圧下率による圧延工程を開始した製造方法を実施例４〜５と参考例３〜６とし、これらの展開時の破断率と腐食試験後の極板伸びの調査結果を表２に示す。なお、この表２では、展開時の破断率と腐食試験後の極板伸びの基準となる従来例１と上記実施例３も再度示している。
【００３３】
【表２】
2006294296.tif 000004
【００３４】
この表２によれば、圧下開始シート厚が１００〜８０％の実施例３〜５の場合には、腐食試験後の極板伸びが、従来例１を１００としたときに対して、６５〜８３の小さな割合となり、この極板の伸びを十分に防止できることが確認できた。しかしながら、圧下開始シート厚が７０〜４０％の参考例３〜６の場合には、腐食試験後の極板伸びが１３０〜１６０の割合となり、従来例よりも悪化していた。この結果、圧下開始シート厚は、８０％以下にする必要があることが分かった。即ち、実施例３〜５や参考例３〜６では、小圧下率３％が１０段でトータル圧下率が３０％となるので、この小圧下率の圧延工程の後の圧延鉛シート１ｂは、元の鋳造鉛シート１ａに対して５０％（＝８０％−３０％）以上のシート厚であることが必要となる。また、実施例３〜５の腐食試験後の極板伸びは、圧下開始シート厚が１００％に近いほど小さい割合となるので、この小圧下率の圧延工程は、連続圧延におけるできるだけ初期の段階、できれば最初の段から行うことが好ましいことも分かった。
【００３５】
なお、展開時の破断率については、実施例３〜５だけでなく、参考例３〜６の場合にも、従来例１を１００としたときに対して、９８〜１０２の割合となり、従来と大差なく十分に展開加工に耐えうることが確認できた。
【００３６】
〔比較例３〕
連続圧延の最初の段から小径圧延ロール３、３による２％の小圧下率の圧延工程を１〜３２段にわたって実行した製造方法を参考例７〜９と実施例６〜１１とし、これらについて展開時の破断率と腐食試験後の極板伸びの調査結果を表３に示す。なお、これらの小圧下率による圧延工程の後には、大径圧延ロール２、２によりできるだけ大きな圧下率と少ない段数で圧延を行い、所定シート厚の圧延鉛シート１ｂを得た。また、この表３では、展開時の破断率と腐食試験後の極板伸びの基準となる従来例１も再度示している。
【００３７】
【表３】
2006294296.tif 000005
【００３８】
この表３の参考例７は、小圧下率の圧延工程の段数が１段のみであり圧下率も２％にすぎないため、従来例１と差のない結果しか得られなかった。これに対して、小圧下率の圧延工程の段数が４〜２４段、即ちトータル圧下率が８〜４８％となる実施例６〜１１の場合に、腐食試験後の極板伸びが、従来例１を１００としたときに対して、６５〜８５の小さな割合となり、この極板の伸びを十分に防止できることが確認できた。しかしながら、小圧下率の圧延工程の段数が２８〜３２段、即ちトータル圧下率が５６〜６４％となる参考例８〜９の場合には、腐食試験後の極板伸びが９５〜１０９の割合となり、従来例と大差ないか悪化していた。この結果、小圧下率の圧延工程の段数は１段では不足し、トータル圧下率も５０％以下とする必要があることが分かった。
【００３９】
なお、展開時の破断率については、実施例６〜１１だけでなく、参考例７〜９の場合にも、従来例１と大差がなく、十分に展開加工に耐えうることが確認できた。
【００４０】
〔比較例４〕
圧延ロールの直径と圧延直前の鉛シート１のシート厚との比率が３０〜１５の大径圧延ロール２、２のみを用いて各段の圧下率を３０％とした連続圧延による鉛シート１の製造方法を従来例２〜３とし、この圧下率３０％の圧延工程の最初の段を、直径とシート厚の比率が１０〜０．２の小径圧延ロール３、３を用いた圧下率３％×１０段の圧延工程（トータル圧下率はいずれも３０％）に変更した製造方法を参考例１０〜１１と実施例１２〜１５としたときの展開時の破断率と腐食試験後の極板伸びの調査結果を表４に示す。
【００４１】
【表４】
2006294296.tif 000006
【００４２】
この表４によれば、直径とシート厚の比率が５〜０．５となる実施例１２〜１５の場合には、腐食試験後の極板伸びが、従来例２を１００としたときに対して、６２〜７０の小さな割合となり、この極板の伸びを十分に防止できることが確認できた。しかしながら、直径とシート厚の比率が１０となる参考例１０の場合や、この直径とシート厚の比率が０．２となる参考例１１の場合には、腐食試験後の極板伸びが９７〜９８の割合となり、従来例と大差なかった。この結果、小径圧延ロール３、３の直径は、圧延直前の鉛シート１のシート厚との比率が０．５〜５の範囲内とする必要があることが分かった。
【００４３】
なお、展開時の破断率については、実施例１２〜１５だけでなく、参考例１０〜１１の場合や従来例３の場合にも、従来例２を１００としたときに対して、９５〜１０１の割合となり、従来と大差なく十分に展開加工に耐えうることが確認できた。
【００４４】
〔比較例５〕
本実施例では、Ｐｂ−０．０６質量％Ｃａ−１．３質量％Ｓｎ合金からなるスラブ鋳造体を用いたが、カルシウム（Ｃａ）の含有率は、０．０４質量％以上、０．０９質量％以下の範囲、錫（Ｓｎ）の含有率は０．５質量％以上、２．４質量％以下の範囲のスラブ鋳造体を用いた場合についても、上記と同様の効果が得られた。
【００４５】
また、このスラブ鋳造体の鋳造鉛シート１ａのシート厚についても、４ｍｍ以上、１５ｍｍ以下の範囲であれば、本発明の効果が確認できた。
【００４６】
さらに、図３に示したプラネタリーミル４を使用した場合でも、本発明の効果が確認できた。
【図面の簡単な説明】
【００４７】
【図１】本発明の一実施形態を示すものであって、小径圧延ロールと大径圧延ロールを用いた連続圧延方式による鉛シートの圧延工程を示す側面図である。
【図２】本発明の一実施形態を示すものであって、連続圧延された鉛シートの部分拡大断面正面図である。
【図３】本発明の一実施形態を示すものであって、プラネタリーミルと大径圧延ロールを用いた連続圧延方式による鉛シートの圧延工程を示す側面図である。
【図４】従来例を示すものであって、大径圧延ロールのみを用いた連続圧延方式による鉛シートの圧延工程を示す側面図である。
【図５】従来例を示すものであって、連続圧延された鉛シートの部分拡大断面正面図である。
【符号の説明】
【００４８】
１  鉛シート
２  大径圧延ロール
３  小径圧延ロール
４  プラネタリーミル
【図１】
2006294296.tif 000007
【図２】
2006294296.tif 000008
【図３】
2006294296.tif 000009
【図４】
2006294296.tif 000010
【図５】
2006294296.tif 000011